(57)【特許請求の範囲】
【請求項１】
混合による相互侵入の前に架橋されているｘ種のポリマーの均質混合物で構成されており、単一相の親水ゲル形態であり、上記架橋されているポリマーは、多糖から選択され、上記ｘ種のポリマーが、異なる架橋度を示し、上記ｘ種のポリマーの少なくとも一つが、０．０２〜０．４の架橋度ｘ１を示し、且つ上記ｘ種のポリマーの他の少なくとも一つが、０．０２〜０．４の架橋度ｘ２を示し、且つ
ｘが２〜５であること、及び
上記ｘ種の多糖が、ヒアルロン酸及びその生体許容性の塩からなる群から選択されること
を特徴とする、注入可能な多糖の粘弾性生成物に用いるための生分解性の単一相結着性親水ゲル。
【請求項２】
ｘ１が、ｘ２以上であることを特徴とする、請求項１に記載の親水ゲル。
【請求項３】
ｘ種のポリマーが、同一の架橋度及び異なる分子量を示すことを特徴とする、請求項１に記載の親水ゲル。
【請求項４】
美容注入；変形性関節炎の治療、滑液不足の補充又は増強するための関節への注入；括約筋の機能不全による尿失禁の治療のための尿道周囲注入；腹膜癒着を防止するための手術後の注入；レーザーを用いた強膜切開による遠視のための手術後の注入；及び硝子体腔への注入で用いるための、請求項１〜３のいずれか一項に記載の親水ゲル。
【請求項５】
ｘが２であることを特徴とする、請求項１〜４のいずれかに記載の親水ゲル。
【請求項６】
抗酸化剤、殺菌剤、抗炎症剤及び局所麻酔剤から単独で又は組み合わせで選択される１以上の活性成分を含むことができることを特徴とする、請求項１〜５のいずれかに記載の親水ゲル。
【請求項７】
上記抗酸化剤が、マニトール及びソルビトールの単独又は組み合わせから選択される、請求項６に記載の親水ゲル。
【請求項８】
上記局所麻酔剤が、リドカインであることを特徴とする、請求項６に記載の親水ゲル。
【請求項９】
請求項１〜８のいずれかに記載の生分解性の単一相結着性親水ゲルを製造するための方法であって、少なくとも下記のステージを含むことを特徴とする方法：
０．０２〜０．４の架橋度ｘ１までの第一のポリマーの架橋
０．０２〜０．４の架橋度ｘ２までの第二のポリマーの架橋
上記二つのポリマーの緊密混合による相互侵入
水和
水和後の最終の混合による最終の相互侵入。
【請求項１０】
上記ｘ種の架橋ポリマーを混合する前に、上記ｘ種のポリマーを架橋するｘ個のステージを追加的に含むことを特徴とする、請求項９に記載の製造方法。
【請求項１１】
上記架橋が、二官能性若しくは多官能性のエポキシ化合物、ジビニルスルホン、カルボジイミド、及びホルムアルデヒドからなる群から選択される多官能性架橋剤の作用により実行されることを特徴とする、請求項９及び１０のいずれかに記載の製造方法。
【請求項１２】
上記複数の架橋ステージで使用される架橋剤が、同一又は異なっていることを特徴とする、請求項９〜１１のいずれかに記載の製造方法。
【請求項１３】
上記架橋度ｘ１が、上記架橋度ｘ２以上であることを特徴とする、請求項９〜１２のいずれかに記載の製造方法。
【請求項１４】
上記架橋度が、０．０８〜０．２であることを特徴とする請求項９〜１３のいずれかに記載の製造方法。
【請求項１５】
増粘組成物の配合における、請求項１〜８のいずれかに記載の親水ゲルの使用。
【請求項１６】
しわの充填に関する組成物の配合における、請求項１〜８のいずれかに記載の親水ゲルの使用。
【請求項１７】
殺菌されたシリンジに詰められた、請求項１〜７のいずれかに記載の親水ゲルを含むキット。
【発明の詳細な説明】
【技術分野】
【０００１】
本発明は、例えば審美用途又は医薬用途を有する、架橋した生分解性親水ゲルに関する。
【０００２】
審美用途では、例えば、小皺、しわ及び皮膚欠損の充填、並びにボリューム増加について言及がなされるであろう。
【０００３】
医療用途では、例えば、括約筋の機能不全による尿失禁の治療のための尿道周囲注入、腹膜癒着の防止のための手術後の注入、特に生体液不足の補充のための注入（特に、関節中での滑液不足の補充）、及びレーザー強膜切開による遠視のための手術後の注入について言及されるであろう。
【背景技術】
【０００４】
これら全ての用途において、用いられる親水ゲルは、体内での持続性、レオロジー及び粘性の点で最適化された特性を示して、良好な「注入性（ｉｎｊｅｃｔａｂｉｌｉｔｙ）」を保証しなければならない。これらの親水ゲルは、その用途によって様々なサイズの針を用いて注入されることで適用されているが、その針は、注入後の反応を最小化するために可能な限り細い必要がある。
【０００５】
これら様々な用途の最適化は、時に互換性がないので、しばしば満足しない妥協に終わる。特に、体内での持続性を伸ばすために、架橋度を増加させることが望まれるが、架橋度を増加させると、「注入性」は必然的に低下する。
【０００６】
多数の解決法が提案されてきた。そして、言及が、これらのうちで、注入媒体（ｉｎｊｅｃｔｉｏｎ  ｖｅｃｔｏｒ）中に分散された永続的な又は非常に低い生分解性の粒子に基づく組成物についてなされるであろう。この組成物は例えば、コラーゲンゲル中のＰＭＭＡ（ポリメチルメタクリレート）粒子（アーテコール）、架橋したヒアルロン酸ナトリウムゲル中のアクリル系親水ゲル粒子（ダーマライブ、ダーマディープ）、又は水性媒体（ａｑｕｅｏｕｓ  ｖｅｃｔｏｒ）中のポリ乳酸若しくはポリラクチド（ＰＬＡ）粒子（ニューフィル、スカルプトラ、ポリラクチドが粒子サイズによって１〜４年で吸収される）がある。
【０００７】
これらインプラントは、特に固体粒子が球形ではなく且つ永続的性質を有している場合に、その固体粒子による副作用の可能性の結果として、議論の対象となっている。リストアップされた合併症のうちで、炎症、浮腫及び肉芽種について、言及される場合がある。
【０００８】
本質的にヒアルロン酸ナトリウムに基づく、架橋した又は架橋していない多糖に基づく生分解性インプラントについても、言及される場合がある。
【０００９】
これら不利を克服するために、従来技術の大部分の文献（例えば、特許文献１又は特許文献２）において、記載された生成物は、体内での持続性、レオロジー、及び粘性の所望の特性を示す混合物を得るために、ポリマーの混合物について実行された架橋により得られる。
【００１０】
他の一つの解法は、相互侵入高分子網目（ＩＰＮ）又は半相互侵入高分子網目（半ＩＰＮ）の利用であり、これは特性を最適化すること及び目標とされた特性を示す組成物を得ることを可能とする。これには、例えば、特許文献３が述べる、多糖の半相互侵入網目から作られた組成物であって、架橋されない少なくとも一つの多糖の存在下で、少なくとも一つの多糖を架橋することにより得られるもの、又は特許文献４が述べる、少なくとも二つの多糖から作られ、後に架橋される（例えば放射線による）組成物であって、そのポリマーは互いに独立に架橋されているが、ＩＰＮを形成するために相互侵入しているものがある。
【００１１】
注入可能な二相組成物も提案されている。特許文献５は、連続相及び親水ゲルの不溶性部分から構成されている分散相を含む組成物について述べている。その水性連続相は、分散相の部分の注入のための媒体として機能する。
【先行技術文献】
【特許文献】
【００１２】
【特許文献１】仏国特許出願番号第２，８６５，７３７号（Ａｎｔｅｉｓ  Ｓ．Ａ．による出願）
【特許文献２】仏国特許出願番号第２，８６１，７３４号（Ｃｏｒｎｅａｌ  Ｉｎｄｕｓｔｒｉｅ  Ｓ．Ａ．による出願）
【特許文献３】国際公開ＷＯ２００５／０６１６１１（Ｉｎｎｏｍｅｄによる出願）
【特許文献４】米国特許第６，２２４，８９３号（ＭＩＴ（Ｍａｓｓａｃｈｕｓｅｔｔｓ  Ｉｎｓｔｉｔｕｔｅ  ｏｆ  Ｔｅｃｈｎｏｌｏｇｙ）による出願）
【特許文献５】仏国特許出願番号第２，７３３，４２７号
【発明の概要】
【発明が解決しようとする課題】
【００１３】
しかしながら、これらの様々な解法は、完全に満足のいくものではない。
【００１４】
二相ゲルに関しては、副反応に関する不利な点が、文献において述べられている。また、それらの注入性の水準が、粒子サイズの結果として不規則となり、これは制御するのが困難となりうる。
【００１５】
さらに、架橋した多糖ゲルの分解にかかわる主な機構は、本質的に表面機構及びランダム機構であり、これは比較的大きい分解表面積を示す二相生成物に関して、特に述べられている。
【００１６】
混合物を架橋させることにより得られる生成物、例えば特許文献１、若しくは特許文献２に記載された生成物、又はＩＰＮ若しくは半ＩＰＮに関して、それらの完全に単一な相又はその網目の相互侵入は、体内での良好な持続性、及び殆ど又は全く副反応がないことを保証する。しかしそれらは、特に天然高分子で、例えば分子量の変動に起因して、時に混合物の選択的な架橋反応の実行において、技術的な困難性が存在するので、満足する解を与えることを可能としない。これらの生成物は、あるバッチから他の一のバッチで、その物理的性質の完全な再現性を保証することを可能としないので、工業的な操業の困難性をもたらす。
【００１７】
本発明は、これらの様々な不利を解決することを可能とする。
【課題を解決するための手段】
【００１８】
本発明は、生分解性の単一相の結着性親水ゲルからなる。この親水ゲルは、混合による相互侵入の前に架橋されているｘ種の同一の又は異なったポリマーの均質な混合物で構成されていて、単一相の親水ゲル形態であり、上記架橋したポリマーは、水に不溶であり且つ互いに混和性であり、且つｘは２〜５の間である。
【００１９】
本発明のゲルの結着性及び単一相の性質とは、構成ゲルの分離の可能性のない状態で、その安定性及びその単一性を保持する上記ゲルの性質を意味していると理解される。
【００２０】
「混合」という単語は、ｘ種のポリマーの間に共有結合の生成がない状態での、それらのポリマーの並置を意味していると理解される。相互作用は、極性基と水系媒体の存在により様々なポリマー間で発生する。これら相互作用は、低エネルギーの弱い結合タイプであり、これは、分子間水素ブリッジのような力、及び実際にはイオン結合を伴う。
【００２１】
このようにして得られる混合物は、ＩＵＰＡＣ定義の意味の範囲内でＩＰＮになっていないが、ＩＰＮに匹敵する特性を示す。これは、この定義が事前に架橋した網目の混合物を除外するからである。しかしながら、本発明では、その結着性の且つ事前に架橋したゲルは、緊密混合されて、それらの間に弱い鎖間の結合を生じる。
【００２２】
それらは互いに分離できなくなって、それゆえ相互に結びついた架橋ゲルの網目を生じ、ＩＰＮのそれと同様の結着を生じる。
【００２３】
そのような生成物は、ＩＰＮを採用することの不利な点を有さずに、ＩＰＮ網目の有利な点を示す。そして、そのような生成物は、それぞれの構成ゲルに関して異なる架橋度（又は、そのゲルが大きく異なる分子量を有するならば、同一の架橋度）を使用することの利点によって、より密な又は疎な密度の網目を、最終的な水和の前に生成することを可能とする。そして、混合前に様々な構成ゲルの特性を測定することにより、「調節できる」レオロジー特性を有する生成物を、混合後に得ることを可能とする。
【００２４】
それゆえ、その架橋反応は、孤立したポリマーについて実行することができ、そうして選択性の問題を避ける。
【００２５】
それゆえ、実施は簡単であり、且つ、特に分子量において、あるバッチから他のバッチで変化しうる特性の天然生成物を用いても、実施が最終の要求を満足することを可能とする。
【００２６】
さらに、その架橋条件の実施はシンプルであり、それぞれのゲルが互いに独立に架橋している。
【００２７】
このようにして得られる混合物は、様々な構成ゲルのそれぞれの有利な点を兼ね備え、それらの不利を最小化しながら、粒子に基づく組成物の使用で観察される副作用をもたらさないであろう。
【００２８】
結果として得られる特性における最適化及び相乗効果が、注入性及び持続性の両方の点で観察されるであろう。
【００２９】
その相乗効果は、その二つのパラメーターの最適化の結果として得られる。この二つのパラメーターは、相互に互いに作用し、低架橋は注入性に好ましく且つ持続性に好ましくない、そして、高架橋は持続性に好ましく、且つ反対に、注入性に好ましくない。
【００３０】
その網目のそれぞれの特性は、相互に補完する。それゆえ、最も高い弾性パラメーターを有するゲルは、非常に低架橋のゲルと比較して、その複合体の弾性パラメーターの増加をもたらすだろう。その一方で、注入性（その生成物の粘性に関する）に関して、最も低い水準の注入性を有するゲルは、その複合体の注入性の水準を低下させることを可能とするだろう。そのようにして、最終的な混合物の特性が最適化され、得られる最終混合物の弾性パラメーター及び粘性パラメーターの相乗効果を有し、これは、その構成ゲルのそれぞれの相対的な割合及び目標とする病状に従って変更されうる。
【００３１】
それゆえ、ｘ種のポリマーのそれぞれの割合を調節することによって、その混合物の粘性を変更することが可能である。過剰に流動性のある最終の混合物の場合には、高度に架橋したポリマーの添加が、注入性の適切な水準を得ることを可能とするであろう。反対に、過度に粘性のある最終混合物の場合には、弱く架橋したポリマーの添加が、その複合体の注入性の度合いを低下させることを可能とするであろう。
【００３２】
目標とする用途に関わらずに、通常に用いられるよりも細い針の使用は、炎症反応及び注入後の心的外傷を減少することを可能とするであろう。
【００３３】
その特性が再現可能であるので、個々の間の変動の要因から離れて、そのゲルの持続性は、知られて且つ予測可能となり、またその注入性の特性の再現性は、作用の良好な制御及び多数の副作用の除去を可能とするであろう。
【００３４】
親水ゲルは、その構成のために、混合したゲルの数及び架橋度に応じた分解動力学を示すであろう。これは、分解動力学が、下記のいくつかのパラメーターに依存するからである：架橋度、ポリマーの濃度、及び架橋時に用いられるポリマーの分子量。
【００３５】
分解動力学は遅くなるであろう。これは、均質混合した、持続性の異なる度合いを有するゲルが、全体の持続性を、そのゲルのランダム開裂を「希釈する」効果により、強化することを可能とするからであろう。そのランダム開裂は、皮膚中又は補充された体液中に存在しているフリーラジカル又は酵素（ヒアルロニターゼなど）のどちらかを通じてなされる。そのように作成された最終の生成物は、注入性の同等の水準に対して、完全に生分解性でありながら、より持続性を有するであろう。
【００３６】
２〜ｘ種の架橋したゲルの機械的及び化学的独立性を保持しながらその架橋密度又は化学結合密度を増加させるその網目の相互侵入の結果として、その持続性も最適化されるであろう。それゆえ、フリーラジカルのランダム攻撃は、単純な単一相のゲル（１種の網目だけで、表面で結合の弱化が早く、化学結合の密度がより低い）と比較して、統計的により少ない。ゲルの中心部への接近性は、酵素による又はＣＤ４４抗原を用いた分解に関して、さらに一層難しくなるであろう。さらに、事前に架橋したそれぞれの単一相ゲルで異なった分子量を使用することは、高密度化又は低密度化した構造又は網構造を有する網目を形成することを可能とし、それゆえさらに体内での持続性を強化することを可能とするであろう。
【発明を実施するための形態】
【００３７】
一実施態様において、本発明の親水ゲルは、ポリマーが多糖から選択されることを特徴とする。
【００３８】
一実施態様において、本発明の親水ゲルは、ポリマーが、ポリ乳酸及びそれらの誘導体、Ｎ−ビニルピロリドン、ポリビニル系酸、ポリアクリルアミド及びアクリル系ポリマー、並びに生体許容性誘導体からなる群から選択されることを特徴とする。
【００３９】
多糖は、ヒアルロン酸、ケラタン、ヘパリン、セルロース及びセルロース誘導体、アルギン酸、キサンタン、カラギーナン、キトサン、コンドロイチン、並びにそれらの生体許容性の塩からなる群から選択される。
【００４０】
一実施態様において、ｘ種の多糖の少なくとも一つは、ヒアルロン酸及びその生体許容性の塩からなる群から選択される。
【００４１】
他の一つの実施態様において、本発明の親水ゲルは、ｘ種の多糖の少なくとも一つが、セルロース誘導体及びそれらの生体許容性の塩からなる群から選択されることを特徴とする。
【００４２】
他の一つの実施態様において、本発明の親水ゲルは、ｘ種の多糖の少なくとも一つが、コンドロイチン及びその生体許容性の塩からなる群から選択されることを特徴とする。
【００４３】
他の一つの実施態様において、本発明の親水ゲルは、ｘ種の多糖の少なくとも一つが、キトサン、並びにその生体許容性の塩及びその誘導体からなる群から選択されることを特徴とする。
【００４４】
本発明の親水ゲルで使用されうる多糖は、当該分野において知られる任意の種類のものであり、且つ好ましくは細菌発酵により生じる物質から選択される。一般的に、本発明の文脈で用いられうる多糖は、約０．０２ＭＤａ〜約６ＭＤａの分子量（ＭＷ）を示し、好ましくは約０．０４ＭＤａ〜約４ＭＤａ、さらに好ましくは約０．０５ＭＤａ〜約３ＭＤａを示す。
【００４５】
特にヒアルロン酸及びその塩、とりわけ生理学の視点から許容されるその塩、例えば、ナトリウム塩、カリウム塩又はカルシウム塩、有利にはナトリウム塩に、選好が与えられる。
【００４６】
コンドロイチン硫酸及びその塩、及びセルロース誘導体、例えばヒドロキシプロピルメチルセルロース又はカルボキシメチルセルロース、並びにそれら２以上の混合物の使用も有利になされる。
【００４７】
ヒアルロン酸ナトリウムは、皮内注入、関節内注入、腹膜内注入及び他の注入における、処置上の高い反動によって、特に有利な特性を示し、且つ優れたレオロジー特性も有するので、本発明による親水ゲルの構成ゲルは、好ましくはヒアルロン酸ナトリウムをベースとされる。
【００４８】
一実施態様において、そのｘ種のポリマーは同一のポリマーである。一実施態様において、そのｘ種のポリマーは異なったポリマーである。
【００４９】
一実施態様において、本発明の親水ゲルは、ｘが２と等しいことを特徴とする。
【００５０】
特定の実施態様によると、ｘ種の多糖の第一の多糖は、ヒアルロン酸及びその塩、セルロース誘導体及びそれらの塩、並びにキサンタンからなる群から選択され、且つ第二の多糖は、コンドロイチン硫酸及びその塩、キトサン並びにその塩及びその誘導体、セルロース誘導体及びそれらの塩、並びにアルギン酸からなる群から選択される。他の一つの特定の実施態様において、ｘ種のポリマーの第一のポリマーは、ヒアルロン酸及びその塩、セルロース誘導体及びそれらの塩、並びにキサンタンからなる群から選択され、且つ第二のポリマーは、ポリ乳酸及びそれらの誘導体、並びにアクリル誘導体からなる群から選択される。
【００５１】
一実施態様によると、ｘ種のポリマーの第一のポリマーは、ヒアルロン酸ナトリウムの群から選択され、且つ第二のポリマーは、コンドロイチン硫酸及びその塩、キトサン並びにその塩及びその誘導体、セルロース誘導体及びそれらの塩、並びにアルギン酸からなる群から選択される。
【００５２】
本発明による親水ゲルでは、高度に架橋された多糖の、弱く架橋した多糖に対する重量比は、使用する多糖の性質、それらの相対的な架橋度、及び目標とする最終特性にも従って、非常に幅広い割合の範囲内で変化しうる。
【００５３】
一般的に、最終生成物中の高度に架橋された多糖ゲルの重量比は、０．１〜９９．９％の間、好ましくは架橋度ｘ１を示すゲル１が５〜５０％で、且つ架橋度ｘ２を示すゲル２が５０〜９５％であり、又はよりさらに好ましくは、架橋度ｘ１を示すゲル１が１０〜４０％で、且つ架橋度ｘ２を示すゲル２が６０〜９０％である。
【００５４】
本発明はまた、本発明の生分解性親水ゲルの作成のための方法にも関する。この方法は、用途に応じて目標とするレオロジー特性を決める仕様を作り上げるステージを含む。
【００５５】
持続性の度合いの決定に関して、弾性が目標とされるが、これは架橋度に起因する。そして、注入性の決定に関して、架橋度に関連する高剪断速度での粘性が決定される。これらのパラメーターは、開始材料に依存し、特にそれらの分子量に依存する。
【００５６】
架橋度及び構成ゲルの相対的割合を決定すると、本発明による生分解性の単一相の結着性親水ゲルの作成に関する方法は、少なくとも下記のステージを含むことを特徴とする：
第一のポリマーを架橋度ｘ１まで架橋
第二のポリマーを架橋度ｘ２まで架橋
これら二つのポリマーの緊密混合による相互侵入
水和
水和後の最終混合による最終の相互侵入。
【００５７】
例えば、水和は緩衝等張溶液への浸液又は緩衝等張溶液の添加により実行される。
【００５８】
一実施態様によると、そのプロセスは、ｘ種の架橋したポリマーを混合する前に、ｘ種のポリマーを架橋するｘ個のステージを追加的に含む。
【００５９】
水和は、水系媒体中で、架橋したゲルの混合物と水溶液（有利には緩衝生理水溶液）の単純な混合により、一般的には実行される。それは、使用する多糖の性質、それらの相対的な架橋度、及び予想される使用法にも従って、非常に幅広い割合の範囲内で変化しうる最終の濃度を得るように、実行される。使用されうる緩衝溶液は、例えば、約６．８〜約７．５のｐＨを示す浸透性生理溶液（ｏｓｍｏｌａｒ  ｐｈｙｓｉｏｌｏｇｉｃａｌ  ｓｏｌｕｔｉｏｎ）となることがある。
【００６０】
全ての多糖のこの最終濃度は、親水ゲルに対して、一般的に約５〜約１００ｍｇ／ｇ、好ましくは約５〜約５０ｍｇ／ｇであり、例えば約２０ｍｇ／ｇである。
【００６１】
本発明の方法は、そのようにして、注入可能で且つ長期持続性を有する、生分解性の単一相の結着性親水ゲルを得ることを可能とする。
【００６２】
上記のその作成プロセスにおいて、同一の又は異なるｐＨ値を有する媒体中で二つの架橋ステージが実行される。これら各ステージは、酸性媒体中又は塩基性媒体中で、好ましくは塩基性媒体中で、例えばｐＨ８〜１４、好ましくは８〜１３で、実行されうる。
【００６３】
本発明の方法中で採用される架橋反応は、当業者に周知の反応である。多糖及び／又は架橋剤のそれぞれに関して、当業者はその多糖及び架橋剤に従った架橋条件、すなわち架橋度、温度、ｐＨを発展又は最適化することができる。しかしながら、上述のとおり、その架橋ステージは、一定のｐＨ、酸性ｐＨ又は塩基ｐＨのどちらか、で実行されるように指定される。
【００６４】
架橋ステージに関与する架橋剤は、一般的に、様々なタイプの二官能性又は多官能性の架橋剤である。このような架橋剤は、例えば、アルカリ媒体中のＤＶＳ（ジビニルスルホン）（米国特許第４，５８２，８６５号参照）、二官能性若しくは多官能性のエポキシ化合物（米国特許第４，７１６，１５４号参照）、カルボジイミド、又はホルムアルデヒド（英国特許第２，１５１，２４４号参照）から選択することが可能である。
【００６５】
二官能性又は多官能性のポリエポキシドのタイプの物質が特に好ましく、反応が塩基性媒体中で起こり、多糖の−ＯＨ官能基を有するエーテル結合を生じ、又は反応が酸性媒体中で起こり、エステルのタイプの結合を生じる反応が起こる。国際特許出願ＷＯ２０００／４６２５３は、多糖の架橋を最適化するため、これら二つのｐＨ条件を続けて使用する。しかしながら、水系媒体中では、酸性媒体に由来するエステル結合は、塩基性媒体に由来するエーテル結合よりも一般的に不安定であるため、架橋反応を塩基ｐＨ条件下で実行することが好ましい。
【００６６】
架橋剤として、エポキシド又はその誘導体、特に１，４−ブタンジオールジグリシジルエーテル（ＢＤＤＥ）、ジエポキシオクタン、又は１，２−ビス（２，３−エポキシプロピル）−２，３−エチレンを使用できる。各架橋ステージのための１，４−ブタンジオールジグリシジルエーテル（ＢＤＤＥ）の使用が、さらに特に好ましい。
【００６７】
各架橋ステージが、一つ又はそれより多くの架橋剤を用いて実行されうると理解されるべきであり、上述のｐＨ条件下で、ステージの一つ又はステージのもう一つで、架橋剤は同一であっても異なっていてもよい。
【００６８】
各架橋ステージの後、未反応残留架橋剤を除去するために、有利には、通常の精製技術（例えば流水洗浄、透析槽、及び他の技術）により、多糖が精製されうる。
【００６９】
加えて、有利には、架橋ステージの後で、例えば、１Ｎの塩酸の適切な量の添加による中和ステージ（すなわち、約７のｐＨ値まで中和）を行う。
【００７０】
本発明の親水ゲルにおいて、ｘ種のポリマーは異なる架橋度を示し、ｘ種のポリマーの少なくとも一つは、架橋度ｘ１を示し、且つｘ種のポリマーの少なくとも一つは、架橋度ｘ２を示し、且つｘ１はｘ２より大きい。
【００７１】
一実施態様において、本発明の親水ゲルでは、ｘ種のポリマーは同一の架橋度を示し、ポリマーが異なった分子量を持ちうると理解される。
【００７２】
一実施態様において、ｘ１及びｘ２は、０．０２〜０．４の間であり、好ましくは０．０８〜０．２の間である。
【００７３】
架橋の終わりで、当該分野で知られている標準のプロセス（例えば、架橋が塩基性媒体で実行された場合には酸の添加、及び架橋が酸性媒体で実行された場合には塩基の添加）に従って、得られるゲルを中和することが有利となる場合がある。
【００７４】
そのプロセスの終わりで得られる混合物には、予想される用途に関して適切な注入可能な親水ゲルの形態のゲルを得るために、任意的に、追加の水和ステージを行ってもよい。
【００７５】
本発明は、粘弾性添加剤組成物の配合における、本発明の親水コロイドの使用に関する。
【００７６】
本発明は、しわの充填のための組成物の配合における、本発明の親水コロイドの使用に関する。
【００７７】
目標とする用途は、より特には、使用される注入可能な多糖の粘弾性生成物の関連で通常みられる用途であり、又は下記の病状又は治療で、使用されうる可能性がある用途である：
美容注入：しわ、皮膚欠損、ボリューム不足（頬骨、顎、唇）の充填；
変形性関節炎の治療、滑液不足の補充又は増強するための関節への注入；
括約筋の機能不全による尿失禁の治療のための尿道周囲注入；
特に腹膜癒着を防止するための手術後の注入；
レーザーを用いた強膜切開による遠視のための手術後の注入；
硝子体腔への注入。
【００７８】
より特に、美容整形において、その粘弾性特性及び持続性の特性によって、本発明による親水ゲルは下記に関して使用されうる：
細い針（例えば、２７ゲージ）を用いて注入されうる、細かい、中程度の又は深いしわの充填。
より太い直径（例えば２２〜２６ゲージ）を有し、且つより長い長さ（例えば、３０〜４０ｍｍ）を有する針を通じての注入によるボリュームを出す生成物。この場合、その結着性の性質は、注入場所でそれが維持されることを保証することを可能とするであろう。
【００７９】
本発明による親水ゲルは、関節手術及び歯科手術（例えば歯周ポケットの充填）においても重要な用途を有する。
【００８０】
これらの実施例は決して限定されず、本発明による親水ゲルはより幅広く下記に関して提供されている：
ボリュームの充填；
ある組織内への空間の生成、それによるそれらの最適な機能への促進；
生理液不足の補充。
【００８１】
本発明による親水ゲルは、事前にその中に分散させた一つの（又はそれ以上の）有効成分を放出するためのマトリクスとして、全面的に有利な用途を有することがある。「有効成分」という単語は、薬理的活性のあるあらゆる生成物、すなわち医薬活性成分、抗酸化活性成分（ソルビトール、マンニトール等）、殺菌活性成分、抗炎症活性成分、局所麻酔活性成分（リドカイン等）等を意味する。
【００８２】
実際には、本発明の親水ゲルは、好ましくは精製及び親水ゲルを与える水和の後、販売されるために及び／又は直接的に使用されるために、例えばシリンジ中に、詰められることがあり、そして、本来よく知られている任意の手段により（例えば加圧滅菌により）殺菌されうる。
【００８３】
他の一つの側面によると、本発明は、殺菌したシリンジ中に詰められた本発明の親水ゲルを有するキットに関する。
【００８４】
本発明のゲルの特性は、下記の実施例に実証されている。
【実施例】
【００８５】
架橋度：
下記の実施例中の架橋度ｘは、次のように定義している：
ｘ＝反応溶媒中に導入した架橋剤のモル数／反応溶媒中に導入した二糖類単位の合計数
【００８６】
実施例１：
架橋ゲル１
【００８７】
ステージａ）：非架橋ゲルの形態でのヒアルロン酸ナトリウム繊維の水和
【００８８】
注入可能なグレードのヒアルロン酸ナトリウム繊維（１ｇ、分子量：約２．７ＭＤａ）を容器に入れて秤量する。水酸化ナトリウムの１％水溶液（７．４ｇ）を添加して、そして混合した混合物を約１時間、室温且つ９００ｍｍＨｇでスパチュラを用いて、均質化する。
【００８９】
ステージｂ）：架橋
【００９０】
ＢＤＤＥ（６５ｍｇ）を、先立つステージで得られた非架橋ヒアルロン酸ナトリウム（ＮａＨＡ）ゲルに添加し、その混合した混合物を、室温で約３０分間スパチュラで均質化する。その後、その混合させた混合物を、約０．１４の架橋度ｘ１を得るために、２時間２０分にわたって５０℃で水槽に置く。
【００９１】
ステージｃ）：中和、精製
【００９２】
架橋した最終のゲルは、その後、１ＮのＨＣｌの添加により中和し、そしてｐＨを安定させるため且つ３０ｍｇ／ｇのＨＡまでその水和又は膨潤を可能にするために、リン酸緩衝液の槽に置く。そのようにして、従来用いられた手段により架橋されたＮａＨａ親水ゲルを得る。これは、約３０ｍｇ／ｇのＨＡ濃度を有するＧ１である。
【００９３】
そのゲルの一部を、この濃度で保存し、そしてその他の部分は、最終的に２０ｍｇ／ｇのＨＡを得るためにリン酸緩衝液の添加により希釈する。その後、このゲルを均質化し、そして加圧滅菌により殺菌したシリンジに詰める。これは、２０ｍｇ／ｇのゲルＧ１を有する殺菌したシリンジである。
【００９４】
架橋ゲル２
【００９５】
ステージａ）：非架橋ゲルの形態でのヒアルロン酸ナトリウム繊維の水和
【００９６】
注入可能なグレードのヒアルロン酸ナトリウム繊維（１ｇ、分子量：約１．５ＭＤａ）を、事前に容器に入れて秤量し、そして乾燥した。水酸化ナトリウムの１％水溶液（６．３ｇ）を添加して、そして混合した混合物を、約１時間、室温且つ９００ｍｍＨｇでスパチュラを用いて均質化する。
【００９７】
ステージｂ）：架橋
【００９８】
ＢＤＤＥ（４３ｍｇ）を、先立つステージで得られた非架橋ヒアルロン酸ナトリウム（ＮａＨＡ）ゲルに添加し、その混合した混合物を、室温且つ大気圧で約３０分間、スパチュラで均質化する。その後、その混合した混合物を、約０．０９の架橋度ｘ２を得るために、２時間２０分にわたって５０℃で水槽に置く。
【００９９】
ステージｃ）：中和、精製
【０１００】
架橋した最終のゲルは、その後、１ＮのＨＣｌの添加により中和し、そしてｐＨを安定させるため且つ３０ｍｇ／ｇのＨＡまでその水和又は膨潤を可能にするため、リン酸緩衝液の槽に置く。そのようにして、従来用いられた手段により架橋されたＮａＨａ親水ゲルを得る。これは、約３０ｍｇ／ｇのＨＡ濃度を有するＧ２である。
【０１０１】
実施例２：
１０％のＧ１−９０％のＧ２の割合での、ゲル１及びゲル２の混合／相互侵入
【０１０２】
１０％／９０％でのゲルＧ１及びＧ２の混合／相互侵入
【０１０３】
１８ｇの３０ｍｇ／ｇのゲルＧ２を秤量し、そして先立つステージｃ）の終わりに得られたゲルＧ１（３０ｍｇ／ｇのＧ１）の２ｇを、そこに添加する。１０ｇのリン酸緩衝液を添加し、そして２つのゲルを、高圧下で１時間にわたってゆっくりとした機械的攪拌の下に置く。
【０１０４】
そのようにして得られた混合物は、２０ｍｇ／ｇのＨＡを含み且つ２つの相互侵入網目を構成する均一のゲルとなる。このゲルを、その後、シリンジに詰めて、加圧滅菌する。
【０１０５】
実施例３：
５０％−５０％の割合での、ゲル１及びゲル２の混合／相互侵入
【０１０６】
上記の各実施例のステージｃ）の終わりに得られたゲル、すなわち約０．１４のｘ１まで架橋したゲル１及び約０．０９のｘ２まで架橋したＧ２（共に約３０ｍｇ／ｇのＨＡの濃度を有する）を秤量して得る。これは、１０ｇのＧ１＋１０ｇのＧ２である。
【０１０７】
１０ｇのリン酸緩衝液も添加し、そして２つのゲルを高圧下で１時間にわたってゆっくりとした機械的攪拌の下に置く。
【０１０８】
そのようにして得られる混合物は、２０ｍｇ／ｇのＨＡを含み且つ２つの相互侵入網目を構成する均一のゲルとなる。このゲルを、その後シリンジに詰めて、加圧滅菌する。
【０１０９】
実施例４：
実施例１及び２のゲルの特性評価：
・ｘ１まで架橋したゲルＧ１
・１０％のＧ１、及びｘ２まで架橋した９０％のＧ２の混合物
・５０％のＧ１、及び５０％のＧ２の混合物
これら３つの最終生成物は、全て３つが２０ｍｇ／ｇのＨＡの最終濃度となる。
【０１１０】
押出力又は「注入性」の特性評価：
【０１１１】
この試験は、シリンジに詰めてそして殺菌したゲルについて、２７Ｇ×１／２の針を用いて、１３ｍｍ／分の圧縮速度で、伸張圧縮試験機上において実行する。実施例１、２及び３のそれぞれの押出力の結果を表１に与える。
【表１】
0005571562.tif 000002
【０１１２】
ゲルＧ１単独と比較して、架橋したゲルの相互侵入網目のより低い注入性を、明確に観測した。
【０１１３】
分解試験
【０１１４】
これら様々なゲルを、体外温度分解試験によっても特性評価した。この試験は、皮内注入されるゲルの、その後の体内持続性のシミュレーションを可能とする。これは仏国特許第２，８６１，７３４号に記載された持続性テストの仕様を基礎に発展させた。ゲル全てを、オーブンに９３℃で、１４時間、２４時間、及び４８時間にわたって配置し、各時間の後に弾性の特性評価を行った。これらさまざまなゲルに関する分解結果での傾向の曲線は、後にこれらゲルの半減期（Ｇ’＝Ｇ’０／２を有するのに必要な期間、時間単位、Ｇ’０は、特性評価されるゲルのｔ０での弾性）を評価することを可能とする。得られた半減期も表２に与える。
【表２】
0005571562.tif 000003
【０１１５】
事前に架橋したゲルの２つの相互侵入網目と比較すると、ゲル１単独に関しより大きな分解を観測した。
【０１１６】
それゆえ、より低い注入性及びそれによる手術行為のより良い制御に関して、本発明により得られたゲルの相互侵入網目の半減期は、より長くなり、体内持続性のより長い時間を保証する。
【０１１７】
実施例５：
本発明の親水ゲルの結着性及び単一相の性質を確認するために、３回の５分の手動遠心分離試験を、先立つ実施例で得られた２０ｍｇ／ｇのＨＡを有する１０／９０及び５０／５０の混合物について実行した。
【０１１８】
比較によって、５０％の架橋したＮａＨＡ粒子を５０％の非架橋ＮａＨＡ粘性生成物に分散させた「二相」タイプの生成物、例えば従来技術に記載された物質を、欧州特許第０，４６６，３００号の手順に従って作成した。その二相は、リン酸緩衝液中に事前に水和されており、２０ｍｇ／ｇのＨＡを有している。
【０１１９】
先立つ実施例で得られた本発明の生成物は、沈降による分離を示さない。その生成物は、遠心分離操作後に排出しても、いまだに均一の様相を有している。
【０１２０】
他方で、「二相」タイプの生成物は、遠心分離後に、シリンジの底に、分離した粒子を現す。もしその生成物がシリンジから排出されると、粘性生成物が最初に出て、後に粒子が出る。これは互いに結着性を有さず、シリンジの底で凝集して、そしてその注入性を特に困難にする。
【０１２１】
実施例６：
リン酸緩衝液の添加によるＮａＨＡ濃度の調整を伴って実施例２に記載した方法により２５．５ｍｇ／ｇの濃度でゲル及びゲルの混合物を最終的に得るための、下記の割合での、実施例１のゲルＧ１及びＧ２の混合／相互侵入：
ＩＰＮ状ゲル１：架橋度ｘ１の７０％ゲル１＋架橋度ｘ２の３０％ゲル２
ＩＰＮ状ゲル２：架橋度ｘ１の５０％ゲル１＋架橋度ｘ２の５０％ゲル２
ＩＰＮ状ゲル３：架橋度ｘ１の３０％ゲル１＋架橋度ｘ２の７０％ゲル２
【０１２２】
その後、これらのゲルをシリンジに詰め、そして加圧滅菌により殺菌した。
【０１２３】
これらＩＰＮ状ゲル、及び２５．５ｍｇ／ｇのＮａＨＡ濃度のｘ１まで架橋したゲル１の押出力及び弾性の特性評価：
【０１２４】
その押出力を、２３Ｇ×１と１／４の針で、５０ｍｍ／分の圧縮速度の下で、伸張／圧縮試験機（Ｍｅｃｍｅｓｉｎ）を用いて特性評価する。結果を表３に与える。
【０１２５】
弾性は振動式レオメーター（ＴＡ  Ｉｎｓｔｒｕｍｅｎｔｓ、ＡＲ２０００  Ｅｘ）で２５℃で特性評価し、１Ｈｚの周波数での弾性の値を記録した。結果を表３に与える。
【表３】
0005571562.tif 000004
【０１２６】
３つの相互侵入ゲルに関して、弾性の上昇に対して、押出力はかなり近いが、全てゲル１の押出力よりも低く観測される。それゆえ、この架橋したゲルの相互侵入技術の使用は、様々なレオロジーの最終生成物を得ることを可能とする。ここで、弾性の上昇（それによるより良いボリュームアップ効果及び期待されるより長い持続性）は、注入性の低下に対応する。
【０１２７】
実施例７：
ゲル３の合成：実施例１のゲル１の手順／操作の条件に従って、ゲルを合成する。
【０１２８】
ステージａ）：非架橋ゲルの形態での、ヒアルロン酸ナトリウム繊維の水和
【０１２９】
このステージは実施例１のゲル１の合成のステージａ）と同一である。
【０１３０】
ステージｂ）：ゲルの架橋
【０１３１】
このステージは、実施例１のゲル１の合成のステージｂ）と同一であるが、ＢＤＤＥ（８１ｍｇ）を用いている。約０．１７の架橋度ｘ３を有するゲル３を得る。
【０１３２】
ステージｃ）：中和、精製
【０１３３】
このステージは、約３０ｍｇ／ｇのＨＡ濃度を有するゲルＧ３を得るために、実施例１のゲル１の合成のステージｃ）と同一とする。
【０１３４】
そのゲルの一部を、この濃度で保存し、そしてその他の部分は、最終的に２４ｍｇ／ｇのＨＡを得るためにリン酸緩衝液の添加により希釈する。その後、このゲルを均質化した後、加圧滅菌により殺菌したシリンジに詰める。これは、２４ｍｇ／ｇのゲルＧ３を有する殺菌したシリンジである。
【０１３５】
割合８０／２０でのゲル１／ゲル３の相互侵入
【０１３６】
３０ｍｇ／ｇのゲルＧ１を１６ｇ秤量し、そして先立つステージｃ）の終わりに得られた３０ｍｇ／ｇのゲルＧ３の４ｇをそこに添加する。５ｇのリン酸緩衝液を添加し、そして２つのゲルを、１時間にわたってゆっくりとした機械的攪拌の下に置く。
【０１３７】
そのようにして得られる混合物は、２４ｍｇ／ｇのＨＡを含み且つ２つの相互侵入網目を構成する均一のゲルとなる。このゲルを、その後シリンジに詰めて、加圧滅菌する。
【０１３８】
そのゲル及び上記の相互侵入ゲルの特性評価：
・２４ｍｇ／ｇで架橋度ｘ３を有するゲル３、
・架橋度ｘ１を有し且つ事前に２４ｍｇ／ｇにされ、シリンジに詰められ、そして殺菌されたゲル１、及び、
・２４ｍｇ／ｇの、８０％ゲル１＋２０％ゲル３の相互侵入ゲルの混合物
【０１３９】
これらのゲルを押出力により特性評価する。２７Ｇ×１／２の針を用いて、１３ｍｍ／分の圧縮速度を用いて伸張圧縮試験機（Ｍｅｃｍｅｓｉｎ）で試験を実行する。これらのゲルの各押出力の結果を表４に与える。
【０１４０】
これらのゲルを、実施例４に記載した体外温度分解試験によっても特性評価した。得られた半減期もまた表４に与える。
【表４】
0005571562.tif 000005
【０１４１】
上記のように、この相互侵入ゲルのより低水準の注入性に対し、相互侵入ゲル、及び非常に高い度合いのｘ３まで架橋したゲル３に関して、同等の持続性を観測される。
【０１４２】
実施例８：
実施例１及び２による３つの単一相の架橋ゲルの合成：
【０１４３】
・ゲル４：
【０１４４】
ステージａ）：
実施例１のゲル１の合成に関するステージａ）と同一であるが、約２．７ＭＤａの分子量を有するＨＡ１ｇ、及び水酸化ナトリウムの１％水溶液６．８ｇを用いる。均質化条件は実施例１と同じである。
【０１４５】
ステージｂ）：架橋
実施例１のゲル１の合成のステージｂ）と同一であるが、６２ｍｇのＢＤＤＥを用いる。その混合した物質を、約０．１３の架橋度ｘ４を得るために３時間にわたって５０℃の水槽に置く。
【０１４６】
ステージｃ）：中和、精製
３０ｍｇ／ｇのゲル４を得るために、実施例１のゲル１の合成のステージｃ）と同一とする。そのゲルの一部をこの濃度で保存し、そしてその他の部分は、最終的に２４ｍｇ／ｇのＨＡを得るために、リン酸緩衝液の添加により希釈する。その後、このゲルを均質化した後で、加圧滅菌により殺菌したシリンジに詰める。これは、２４ｍｇ／ｇのゲルＧ４を有する殺菌したシリンジである。
【０１４７】
・ゲル５：
【０１４８】
ステージａ）
ゲル４の合成のステージａ）と同一である。
【０１４９】
ステージｂ）：架橋
ゲル４の合成のステージｂ）と同一であるが、８０ｍｇのＢＤＤＥを用いる。その混合した物質を、約０．１７の架橋度ｘ５を得るために、３時間にわたって５０℃の水槽に置く。
【０１５０】
ステージｃ）：中和、精製
３０ｍｇ／ｇのゲル５を得るために、ゲル４の合成のステージｃ）と同一とする。そのゲルの一部をこの濃度で保存し、そしてその他の部分は、最終的に２４ｍｇ／ｇのＨＡを得るために、リン酸緩衝液の添加により希釈する。その後、このゲルを均質化した後で、加圧滅菌により殺菌したシリンジに詰める。これは、２４ｍｇ／ｇのゲルＧ５を有する殺菌したシリンジである。
【０１５１】
・ゲル６：
【０１５２】
ステージａ）
実施例１のゲル１の合成に関するステージａ）と同一であるが、約１．３ＭＤａの分子量を有するヒアルロン酸ナトリウム１ｇ、及び水酸化ナトリウムの１％水溶液５．７ｇを用いる。
【０１５３】
ステージｂ）：架橋
実施例１のゲル１の合成のステージｃ）と同一であるが、４１ｍｇのＢＤＤＥを用いる。混合した生成物を、約０．０９の架橋度ｘ６を得るために、３時間にわたって５０℃の水槽に置く。
【０１５４】
ステージｃ）：中和、精製
３０ｍｇ／ｇでゲル６を得るために、先立つゲル５の合成のステージｃ）と同一とする。そのゲルの一部をこの濃度で保存し、そしてその他の部分は、最終的に２４ｍｇ／ｇのＨＡを得るために、リン酸緩衝液の添加により希釈する。その後、このゲルを均質化した後で、加圧滅菌により殺菌したシリンジに詰める。これは、２４ｍｇ／ｇのゲルＧ６を有する殺菌したシリンジである。
【０１５５】
ゲル４、５及び６の相互侵入（それぞれの割合：２５％、５％及び７０％）
【０１５６】
５ｇの３０ｍｇ／ｇのゲルＧ４を秤量し、１ｇの３０ｍｇ／ｇのゲルＧ５を秤量し、そして１４ｇの３０ｍｇ／ｇのゲルＧ６を秤量して得る。５ｇのリン酸緩衝液を添加し、そしてその３つのゲルを、１時間にわたってゆっくりとした機械的攪拌の下に置く。２４ｍｇ／ｇのヒアルロン酸ナトリウムを含み、且つ３つが相互侵入している単一相の架橋ゲルで構成される、最終の単一相のゲルＧ７をそのようにして得る。
【０１５７】
３つの通常のゲル及びその相互侵入している混合物の、弾性及び押出力の特性評価：
先立つ実施例に記載された方法による。
【表５】
0005571562.tif 000006
【０１５８】
ゲルＧ７は、三つの架橋したゲル（Ｇ４、Ｇ５及びＧ６）の相互侵入で構成され、注入性の水準が近いがわずかに高いゲルＧ６よりも約２０％超高い弾性の値なのに対し、最も低い押出力を有する。
【０１５９】
その弾性は、ゲル４の弾性に対して１０％だけ低く、その注入性の水準は４０％超、優れている。
【０１６０】
これら相互侵入ゲルの利点が明確に把握される。
【０１６１】
実施例９：
架橋したＨＡ及び架橋したＣＭＣ（カルボキシメチルセルロース）ゲルの相互侵入
・架橋したＣＭＣゲル：ゲルＧ８
【０１６２】
ステージａ）：非架橋ゲルの形態のＮａＣＭＣの水和
【０１６３】
固有の粘度を有する１ｇのカルボキシメチルセルロースナトリウム（Ｓｉｇｍａ製）を容器に入れて秤量する。水酸化ナトリウムの１％水溶液（７．３ｇ）を添加して、そして混合した混合物を、約９０分、室温且つ９００ｍｍＨｇでスパチュラを用いて、均質化する。
【０１６４】
ステージｂ）：架橋
【０１６５】
ＢＤＤＥ（３７ｍｇ）を、先立つステージで得られた非架橋ＣＭＣゲルに添加し、その混合した混合物を、室温で約３０分間スパチュラで均質化する。その後、その混合した混合物を、約０．１９の架橋度ｘ８を得るために、３時間にわたって５０℃で水槽に置く。
【０１６６】
ステージｃ）：中和、精製
【０１６７】
その架橋した最終のゲルは、その後、１ＮのＨＣｌの添加により中和し、そしてｐＨを安定させるため及び４５ｍｇ／ｇのＣＭＣまでその水和又は膨潤を可能にするために、リン酸緩衝液の槽に置く。そのようにして、従来用いられた手段により架橋されたＮａＣＭＣ親水ゲルを得る。これは、約４５ｍｇ／ｇのＨＡ濃度を有するＧ８である。
【０１６８】
ＨＡゲルＧ１及びＣＭＣゲルＧ８の相互侵入
【０１６９】
３０ｍｇ／ｇ濃度で、０．１４の水準まで架橋させたＨＡゲルＧ１を、架橋させたＮａＣＭＣゲルＧ８に様々な割合で添加する。ＨＡの最終濃度を２６ｍｇ／ｇ、及びＣＭＣの最終濃度を３７ｍｇ／ｇに調節するために、リン酸緩衝液を添加して、そして二つのゲルを、リン酸緩衝液と共に高圧下で１時間にわたってゆっくりとした機械的攪拌の下に置く。そのようにして、下記の３つの相互侵入ゲルを得る：
ゲル９：３０％Ｇ１＋７０％Ｇ８
ゲル１０：５０％Ｇ１＋５０％Ｇ８
ゲル１１：７０％Ｇ１＋３０％Ｇ８
【０１７０】
これら３つの相互侵入ゲルを、その後シリンジに詰めて、そしてレオロジー（弾性率Ｇ’）及び、２７Ｇ×１／２の針を用いた１３ｍｍ／分の速度の下での注入性により特性評価する。ゲルＧ１及びＧ８を、３つの相互侵入ゲルと比較するために、Ｇ１に関して２６ｍｇ／ｇ及びＧ８に関して３７ｍｇ／ｇの濃度に調節もする。
【０１７１】
その特性評価の結果を表６に集約する。
【表６】
0005571562.tif 000007
【０１７２】
５つの相互侵入ゲル又は非相互侵入ゲルに関して、事実上一定の弾性率を観測したが、各独立した架橋ゲルと比較して、相互侵入ゲルに関してより低い水準の注入性を観測し、５０／５０混合物（ゲル１０）に関して高い相乗効果を観測した。
本発明の実施態様は、以下の通りである：
［１］
混合による相互侵入の前に架橋されているｘ種の同一の又は異なったポリマーの均質混合物で構成されており、単一相の親水ゲル形態であり、上記架橋されているポリマーは、水に不溶性であり且つ互いに混和性であり、且つ
ｘが２〜５である
ことを特徴とする、生分解性の単一相結着性親水ゲル。
［２］
上記ｘ種のポリマーが、異なる架橋度を示し、上記ｘ種のポリマーの少なくとも一つが、架橋度ｘ１を示し、且つ上記ｘ種のポリマーの少なくとも一つが、架橋度ｘ２を示し、ｘ１が、ｘ２以上であることを特徴とする、［１］に記載の親水ゲル。
［３］
ｘ種のポリマーが、同一の架橋度を示すことを特徴とする、［１］に記載の親水ゲル。
［４］
上記ポリマーが、多糖から選択されることを特徴とする、［１］〜［３］のいずれかに記載の親水ゲル。
［５］
上記多糖が、ヒアルロン酸、ケラタン、ヘパリン、セルロース及びセルロース誘導体、アルギン酸、キサンタン、カラギーナン、キトサン及びコンドロイチン並びにそれらの生体許容性の塩からなる群から選択されることを特徴とする、［１］〜［４］のいずれかに記載の親水ゲル。
［６］
上記ｘ種の多糖が、ヒアルロン酸及びその生体許容性の塩からなる群から選択されることを特徴とする、［１］〜［５］のいずれかに記載の親水ゲル。
［７］
上記ｘ種の多糖の少なくとも一つが、セルロース誘導体及びそれら生体許容性の塩からなる群から選択されることを特徴とする、［１］〜［５］のいずれかに記載の親水ゲル。
［８］
上記ｘ種の多糖の少なくとも一つが、コンドロイチン及びその生体許容性の塩からなる群から選択されることを特徴とする、［１］〜［５］のいずれかに記載の親水ゲル。
［９］
上記ｘ種の多糖の少なくとも一つが、キトサン及びその生体許容性の塩からなる群から選択されることを特徴とする、［１］〜［５］のいずれかに記載の親水ゲル。
［１０］
ｘが２であることを特徴とする、［１］〜［９］のいずれかに記載の親水ゲル。
［１１］
上記ｘ種のポリマーの第一のポリマーが、ヒアルロン酸であり、且つ上記第二のポリマーが、コンドロイチン硫酸及びその塩、キトサン並びにその塩及びその誘導体、セルロース誘導体及びそれらの塩、及びアルギン酸からなる群から選択されることを特徴とする、［１０］に記載の親水ゲル。
［１２］
上記ｘ種の多糖の第一の多糖が、ヒアルロン酸及びその塩、セルロース誘導体及びそれらの塩、並びにキサンタンからなる群から選択され、且つ上記第二の多糖が、コンドロイチン硫酸及びその塩、キトサン並びにその塩及びその誘導体、セルロース誘導体及びそれらの塩、並びにアルギン酸からなる群から選択されることを特徴とする、［１０］に記載の親水ゲル。
［１３］
抗酸化剤、殺菌剤、抗炎症剤及び局所麻酔剤から単独で又は組み合わせで選択される１以上の活性成分を含むことができることを特徴とする、［１］〜［１２］のいずれかに記載の親水ゲル。
［１４］
上記抗酸化剤が、マニトール及びソルビトールの単独又は組み合わせから選択される、［１３］に記載の親水ゲル。
［１５］
上記局所麻酔剤が、リドカインであることを特徴とする、［１３］に記載の親水ゲル。
［１６］
［１］〜［１５］のいずれかに記載の生分解性の単一相結着性親水ゲルを製造するための方法であって、少なくとも下記のステージを含むことを特徴とする方法：
架橋度ｘ１までの第一のポリマーの架橋
架橋度ｘ２までの第二のポリマーの架橋
上記二つのポリマーの緊密混合による相互侵入
水和
水和後の最終の混合による最終の相互侵入。
［１７］
上記ｘ種の架橋ポリマーを混合する前に、上記ｘ種のポリマーを架橋するｘ個のステージを追加的に含むことを特徴とする、［１６］に記載の製造方法。
［１８］
上記架橋が、二官能性若しくは多官能性のエポキシ化合物、ジビニルスルホン、カルボジイミド、及びホルムアルデヒドからなる群から選択される多官能性架橋剤の作用により実行されることを特徴とする、［１６］及び［１７］のいずれかに記載の製造方法。
［１９］
上記複数の架橋ステージで使用される架橋剤が、同一又は異なっていることを特徴とする、［１６］〜［１８］のいずれかに記載の製造方法。
［２０］
上記架橋度ｘ１が、上記架橋度ｘ２以上であることを特徴とする、［１６］〜［１９］のいずれかに記載の製造方法。
［２１］
上記架橋度が、０．０２〜０．４、好ましくは０．０８〜０．２であることを特徴とする［１６］〜［２０］のいずれかに記載の製造方法。
［２２］
増粘組成物の配合における、［１］〜［１５］のいずれかに記載の親水ゲルの使用。
［２３］
しわの充填に関する組成物の配合における、［１］〜［１５］のいずれかに記載の親水ゲルの使用。
［２４］
殺菌されたシリンジに詰められた、［１］〜［１４］のいずれかに記載の親水ゲルを含むキット。